(57)【要約】【課題】  従来の印刷紙による意匠表現では発現できなかった、金属調化粧板を得る。【解決手段】  プラスチックフィルム間に金属蒸着層が形成された金属蒸着フィルムと、接着性シートと、コア材とが積層され、熱圧一体化する。プラスチックフィルムにはＰＥＴ（ポリエチレンテレフタレート）フィルムを、接着性シートには、化粧板用のオーバーレイ原紙にメラミン−ホルムアルデヒド樹脂を含浸し、乾燥したオーバーレイ樹脂含浸紙を用いる。【選択図】  図１
2014162079.tif 000002
【特許請求の範囲】
【請求項１】
プラスチックフィルム間に金属蒸着層が形成された金属蒸着フィルムと、接着性シートと、コア材とが積層され、熱圧一体化してなる金属調化粧板。
【発明の詳細な説明】
【技術分野】
【０００１】
本発明は金属調化粧板に関する。
【背景技術】
【０００２】
メラミン化粧板は豊富な色柄と、表面強度、メインテナンス性など優れた特徴を有することから店舗、医療福祉施設など公共施設の家具・什器から住宅家具まで幅広い用途で使用されている。
【特許文献１】特開平８−１１８５３９号公報
【特許文献２】特開平８−２９０５４２号公報
【発明の開示】
【発明が解決しようとする課題】
【０００３】
しかしながら、近年内装デザインの分野においては、益々意匠に関する価値観が多様化し、従来の印刷紙による方法では金属感の表現には限界があった。
【課題を解決するための手段】
【０００４】
本発明は、プラスチックフィルム間に金属蒸着層が形成された金属蒸着フィルムと、接着性シートと、コア材とが積層され、熱圧一体化してなる金属調化粧板である。
【発明の効果】
【０００５】
本発明では金属調フィルムを用いることにより、金属板を用いた意匠と同様の金属感を表現でき、フィルムでることから切削加工も容易である。
【発明を実施するための最良の形態】
【０００６】
以下、本発明を図面に基づいて詳細に説明する。図１は本発明に係わる金属蒸着フィルムの構成断面図、図２は金属調化粧板の製造方法を示す構成断面図である。
【０００７】
図１において、金属蒸着フィルム（８）の構成は、上から順に、紫外線硬化型樹脂層（１）、印刷層（２）、厚み３０μｍのプラスチックフィルム（３）、接着剤層（４）、厚みが０．００２３μｍの金属蒸着層（５）、厚みが２５μｍで透明プラスチックフィルム（６）、接着剤層（７）となっている。
【０００８】
紫外線硬化型樹脂層（１）に用いられる紫外線硬化型樹脂は、分子中にアクリル基又はメタクリル基を有しているものが好ましく、ポリエステルアクリレート、ウレタンアクリレート、エポキシアクリレート、ポリエステルメタクリレート、ウレタンメタクリレート、エポキシメタクリレートなどが挙げられる。
【０００９】
接着剤層（４）、（７）には、ゴム系接着剤、合成ゴム系接着剤、変性ゴム系接着剤、ポリ酢酸ビニル樹脂系接着剤、ポリウレタン樹脂系接着剤、ニトロセルロース系接着剤、ポリエステル樹脂系接着剤、尿素樹脂系接着剤、フェノール樹脂系接着剤、メラミン樹脂系接着剤、レゾルシノール系接着剤、ポリビニルアルコール系接着剤、ケイ酸ソーダ系接着剤、エポキシ樹脂系接着剤、シアノアクリル樹脂系接着剤、アクリル樹脂系接着剤、シリコーン樹脂系接着剤、不飽和ポリエステル樹脂系接着剤、エチレン・酢酸ビニル系接着剤、ポリアミド樹脂系接着剤、脂肪族あるいは芳香族ポリウレタン系接着剤、共重合ナイロン系接着剤などが使用されるが、接着強度、耐熱性などからポリウレタン系接着剤が好適に用いられる。本発明では、接着剤層（４）には、ポリウレタン系接着剤を用いている。
【００１０】
基材のフィルム（３）、（６）には、ポリエチレンテレフタレートやポリブチレンテレフタレートなどのポリエステル、ポリエチレンやポリプロピレンなどのポリオレフィン、ナイロン６やナイロン１２などのポリアミド、ポリビニルアルコールなどが用いられ、本発明では、耐熱性、引っ張り強度に優れるＰＥＴ（ポリエチレンテレフタレート）を用いている。
【００１１】
蒸着される金属には、金、銀、銅、すず、インジウム、アルミニウム、ケイ素、クロムやニッケルなどが適用できるが特にこれらに限定はされない。
【００１２】
接着性シート（９）は化粧板用の熱圧成形後に透明となる含浸紙、具体的には、化粧板用のオーバーレイ原紙にメラミン−ホルムアルデヒド樹脂を含浸し、乾燥したオーバーレイ樹脂含浸紙が適用でき、含浸率は数１で示される算出方法で２２０〜３２０％となるように含浸し、乾燥したものが適用できる。
【数１】
2014162079.tif 000003
【００１３】
コア材（１０）としては化粧板用のコア紙にフェノール−ホルムアルデヒド樹脂を含浸し、乾燥した樹脂含浸コア紙が適用でき、含浸率は数１で示される算出方法で、４０〜１００％となるように製造する。
【００１４】
本発明においてコア材には樹脂含浸コア紙を用いているが、他にも、不織布、織布などの不燃性のスラリーを含浸し、乾燥したもの、珪酸カルシウム板や石膏ボードなどの無機質基材を用いる事が可能である。
【００１５】
熱圧成形の条件は、温度１２５〜１６０℃、圧力４０〜７０ｋｇ／ｃｍ２とする。
【実施例１】
【００１６】
上から順に、ウレタンアクリレート樹脂層（１）、印刷層（２）、厚み３０μｍのＰＥＴフィルム（３）、ポリウレタン系接着剤層（４）、厚みが０．００２３μｍの銅蒸着層（５）、厚みが２５μｍで透明ＰＥＴフィルム（６）、ポリウレタン系接着剤層（７）とから構成された銅蒸着フィルム（８）を用意した。
２６ｇ／ｍ２のオーバーレイ原紙にメラミン−ホルムアルデヒド樹脂を主成分とする樹脂液を含浸率が１３０％となるように含浸、乾燥して接着性シート（９）を得た。
１９８ｇ／ｍ２のクラフト紙にフェノール−ホルムアルデヒド樹脂を主成分とする樹脂液を含浸率が５３％となるように含浸、乾燥してフェノール樹脂含浸コア紙を得た。
下から順に、コア材（１０）としてフェノール樹脂含浸コア紙を４枚、接着性シート（９）紙を１枚、銅蒸着フィルム（８）を１枚積層し、１３２℃、７０ｋｇ／ｃｍ２の熱圧条件で成形して金属調化粧板を得た。
【実施例２】
【００１７】
実施例１において、銅蒸着フィルムに代えてアルミニウム蒸着フィルムを用いた以外は同様に実施した。
【００１８】
比較例１
実施例１において、厚みが２５μｍで透明ＰＥＴフィルム（６）のない銅蒸着フィルムを用いた以外は同様に実施した。
【００１９】
比較例２
実施例１において、接着性シート（９）を用いなかった以外は同様に実施した。
【００２０】
比較例３
実施例１において、銅蒸着フィルムに代えて厚み１ｍｍのステンレス板を用い、接着性シートを用いなかった以外は同様に実施した。
【００２１】
評価結果を表１に示す。
【表１】
2014162079.tif 000004
【００２２】
評価方法
外観：目視による。欠点なしを○、コア層の地合いを拾い凹凸があるものを×とした。
層間密着性：沸騰水の中に２時間浸漬後、８０℃の恒温槽に２４時間放置し、金属蒸着フィルム層の剥離が無かったものを○、剥離および亀裂があったものを×とした。
カット性：木工用の刃物で切削しても端部の欠けがなく、問題なきを○、木工用の刃物での切削ができなかったものを×とした。
【図面の簡単な説明】
【００２３】
【図１】金属蒸着フィルムの構成断面図。
【図２】金属調化粧板の構成断面図。
【符号の説明】
【００２４】
１  紫外線硬化型樹脂層
２  印刷層
３  プラスチックフィルム
４  接着剤層
５  金属蒸着層
６  プラスチックフィルム
７  接着剤層
８  金属蒸着フィルム
９  接着性シート
１０  フェノール樹脂含浸コア紙
２０  金属調化粧板
【図１】
2014162079.tif 000005
【図２】
2014162079.tif 000006